(57)【特許請求の範囲】
【請求項１】
転炉出鋼後の溶鋼を真空脱ガス槽で上吹ランスからの酸素吹精脱炭と引き続く減圧脱炭とによる脱炭処理をして、Ｍｎを０．３〜３質量％含有する炭素含有量１００ｐｐｍ以下の極低炭素鋼を溶製するに際して、
前記脱炭処理前に、取鍋内の溶鋼上に浮遊するスラグに還元剤を散布し、該スラグが含有する金属酸化物を還元すると共に、前記脱炭処理前の溶鋼中Ｍｎ濃度を０．３質量％以下に抑えて脱炭処理してから脱酸処理を行うと共に、該脱酸処理後に、前記真空脱ガス槽内圧力を１３３０〜６６７０Ｐａに維持しつつ金属Ｍｎを添加して溶鋼中Ｍｎ濃度を所望値に調整することを特徴とする含マンガン極低炭素鋼の製造方法。
【請求項２】
前記真空脱ガス槽がＲＨ方式であることを特徴とする請求項１記載の含マンガン極低炭素鋼の製造方法。
【発明の詳細な説明】
【０００１】
【発明の属する技術分野】
本発明は、含マンガン極低炭素鋼の製造方法に係わり、特に、非金属介在物の少ない所謂「高清浄度」の含マンガン極低炭素鋼を効率良く溶製する技術に関する。
【０００２】
【従来の技術】
従来、マンガン（以下、元素記号Ｍｎで表す）を含有し、炭素（元素記号：Ｃ）の濃度が１００ｐｐｍ以下の極低炭素鋼は、転炉で一次脱炭精錬を行って取鍋に出鋼後、その溶鋼を真空脱ガス装置で減圧下で二次脱炭精錬（所謂「二次精錬」）して製造している。その際、溶鋼中のＭｎ成分の調整は、転炉出鋼中もしくは前記真空脱ガス装置での処理中に、Ｆｅ−Ｍｎ合金を溶鋼に添加して行うのが一般的である。
【０００３】
ところが、Ｍｎを０．３質量％以上含有する溶鋼を真空脱ガス装置を用いて処理を行う際、脱炭処理中にＭｎの燃焼が起き、形成されるＭｎＯが無視できない。つまり、この従来の製造方法で高Ｍｎ含有量の極低炭素鋼を溶製し、連続鋳造機等で鋳造して鋼鋳片とすると、上記燃焼（酸化）で生成し、スラグに移行したＭｎＯが溶鋼中のアルミニウム（以下、元素記号Ａｌで表す）と反応してＡｌ2Ｏ3を生成し、鋼鋳片には該Ａｌ2Ｏ3に起因した欠陥が増加するからである。要するに、溶鋼の清浄度が悪くなるという問題が生じるのである。
【０００４】
脱炭処理後のスラグ中のＭｎＯ濃度を低下させる一般的な方法としては、真空脱炭処理後の取鍋内溶鋼の上に浮いているスラグに還元剤を散布し、スラグ中の金属酸化物を還元する方法（これをスラグ改質といい、例えば、特開平６−２５６８３６号公報参照）があるが、Ｍｎ含有量が０．３質量％以上と高い極低炭素鋼の場合、スラグ中のＭｎＯ濃度が高く、還元剤をスラグに散布するだけでは均一、且つ十分なスラグの改質（金属酸化物の還元）を行うことは困難であった。このスラグ改質を完全に行うために、不活性ガスの吹き込みでスラグの撹拌を実施することがあるが、その場合には、処理時間の延長による精錬効率の低下、処理中に溶鋼温度の降下が大きくなる等のデメリットが生じる。
【０００５】
また、特開平６−２７１９２３号公報は、脱炭処理中のＭｎの燃焼を抑える方法として、真空度を５０００Ｐａ以上にし、且つ不活性ガスで希釈脱炭を行う技術を開示している。しかしながら、この技術を用いても、脱炭処理時間の延長による精錬効率の低下を招くという問題は解消できない。
【０００６】
さらに、特開平８−２９１３１９号公報は、転炉において溶鋼の吹止炭素含有量を０．０４〜０．０７重量％とし、出鋼中に合金鉄を添加せずに、真空脱ガス処理装置において酸素を吹き込み溶鋼中酸素濃度を４０００ｐｐｍ以上に上昇させつつ、設定真空度を５Ｔｏｒｒ（６６５Ｐａ）以下として脱炭処理を行い、溶鋼中炭素濃度が目標に到達した時点でＡｌを添加して脱酸し、その後に設定真空度を６５Ｔｏｒｒ（８６４５Ｐａ）以上としたうえで金属マンガンを添加してＭｎ濃度の調整を行い、Ａｌ，Ｍｎ以外の成分は製品用途に応じた濃度に調整する溶製方法を開示している。
【０００７】
しかしながら、この溶製方法は、真空脱ガス装置において極低炭素鋼を溶製する際に、Ｆｅ−Ｍｎ合金添加による炭素濃度の上昇及び溶鋼中自由酸素濃度の低下を抑制し、脱炭処理時間を短縮し、添加する金属マンガンの歩留まりを高位に安定させることを目的にしており、脱炭処理時間の短縮効果はあるが、溶鋼の清浄度に関しては十分満足できるものではなかった。
【０００８】
【発明が解決しようとする課題】
本発明は、かかる事情に鑑み、Ｍｎ含有量を比較的高い鋼においても、高清浄度が達成でき、且つ溶製を効率良く行える含マンガン極低炭素鋼の製造方法を提供することを目的としている。
【０００９】
【課題を解決するための手段】
発明者らは、上記目的を達成するため、真空脱ガス槽を用いての脱炭処理前の溶鋼中Ｍｎ濃度と脱炭処理中でのＭｎ燃焼ロス量に着目して鋭意研究を行い、その成果を本発明に具現化した。
【００１０】
すなわち、本発明は、転炉出鋼後の溶鋼を真空脱ガス槽で上吹ランスからの酸素吹精脱炭と引き続く減圧脱炭とによる脱炭処理をして、Ｍｎを０．３〜３質量％含有する炭素含有量１００ｐｐｍ以下の極低炭素鋼を溶製するに際して、前記脱炭処理前に、取鍋内の溶鋼上に浮遊するスラグに還元剤を散布し、該スラグが含有する金属酸化物を還元すると共に、前記脱炭処理前の溶鋼中Ｍｎ濃度を０．３質量％以下に抑えて脱炭処理してから脱酸処理を行うと共に、該脱酸処理後に、前記真空脱ガス槽内圧力を１３３０〜６６７０Ｐａに維持しつつ金属Ｍｎを添加して溶鋼中Ｍｎ濃度を所望値に調整することを特徴とする含マンガン極低炭素鋼の製造方法である．この場合、前記真空脱ガス槽にＲＨ方式を採用するのが好ましい。
【００１１】
本発明によれば、目標のＭｎ含有量を比較的高めにしても、Ａｌ2Ｏ3等の非金属介在物が少なくなり、高清浄度の含マンガン極低炭素鋼が効率良く安定して溶製できるようになる。
【００１２】
【発明の実施の形態】
以下、発明をなすに至った経緯をまじえ、本発明の実施の形態を説明する。
【００１３】
まず、発明者は、図５に示すような真空脱ガス槽１と取鍋２との間で、２本の浸漬管３を介して溶鋼４を還流させるＲＨ方式の真空脱ガス槽を用いて、脱炭処理前の溶鋼中Ｍｎ濃度と脱炭処理中でのＭｎの燃焼ロス量（酸化して蒸発あるいはスラグ中へ移行する量）との関係を調査した。その結果、図１に示すように、脱炭処理前の鋼中Ｍｎ濃度と脱炭処理によるＭｎの燃焼ロス量と間には、一定の関係があることがわかった。つまり、脱炭処理前の鋼中Ｍｎ濃度が０．２質量％を超えると、脱炭処理中にＭｎが燃焼して溶鋼中に留まる量が減り始め、０．３質量％を超えると、Ｍｎの燃焼ロス量は著るしく増加する。
【００１４】
そこで、本発明では、真空脱ガス槽１を用いてのＭｎ含有極低炭素鋼の溶製では、前記脱炭処理前の鋼中Ｍｎ濃度を０．３質量％以下、好ましくは０．２質量％以下にすることが望ましいと決めた。脱炭処理中のＭｎ燃焼ロス量を抑え、スラグ中ＭｎＯ濃度の上昇を防止できるからである。
【００１５】
そして、脱炭処理の終了した溶鋼を脱酸処理した後、該溶鋼４にＦｅ-Ｍｎ合金ではなく、金属Ｍｎを添加して所望の鋼中Ｍｎに調整すれば良いと考えた。金属Ｍｎを用いて調整すると、特開平８−２９１３１９号公報に開示されているように、Ｍｎ歩留まりの向上が望まれるし、スラグ中ＭｎＯ濃度の上昇が軽微であると予想されたからである。
【００１６】
ところが、金属Ｍｎを添加する際に、特開平８−２９１３１９号公報記載のように真空脱ガス槽内の圧力を６５Ｔｏｒｒ（８６４５Ｐａ）以上になるようにしたところ、得られた溶鋼４を連続鋳造して製造した鋼鋳片中にＡｌ2Ｏ3等の非金属介在物が予想以上に多く残っており、品質の良い鋼材が製造できない恐れがあった。また、Ｍｎ歩留まりは大きくなったが、溶製したチャージ（ヒート）毎にばらつきがあり不安定であった。
【００１７】
そこで、発明者は、その原因究明と対策に鋭意努力し、金属Ｍｎを添加する際の真空脱ガス槽内圧力を１３３０〜６６７０Ｐａ，すなわち１０〜５０ｔｏｒｒにするのが良いことを見出し、本発明を完成させた。真空脱ガス槽内の圧力が６６７０Ｐａよりも高いと、真空脱ガス槽１へ環流する溶鋼４の量が減り、取鍋２内の溶鋼４の攪拌が不足する。そのため、非金属介在物の凝集・合体の機会が減り、非金属介在物のスラグへの浮上分離が不十分となり、溶鋼４中に残留してしまうようになる。また、真空脱ガス槽内圧力が１３３０Ｐａ未満では、Ｍｎの蒸発量が増え、歩留まりの低下が大きくなる。従って、本発明では、金属Ｍｎの添加時の真空脱ガス槽内圧力を１３３０〜６６７０Ｐａの範囲に限定する。さらに、本発明によれば、脱炭処理中の鋼中Ｍｎ濃度は低位に保たれるので、転炉出鋼時又はＲＨ処理前に溶鋼中にＦｅ−Ｍｎ合金を添加する従来法に比べ，高い脱炭効率が得られ、操業の一層の高効率化を図ることができるようになる。
【００１８】
次に、上記の本発明の試行において、脱炭処理前に取鍋内スラグ上に還元剤を散布し、スラグ中の金属酸化物を還元する所謂スラグ改質を実施したところ、スラグ中のＭｎＯ濃度は、脱ガス処理中をとおして低位に保たれ、さらに良好な製品鋼板の品質が得られることがわかった。そこで、この脱炭処理前に取鍋内スラグの改質を併用することも、本発明に加えることにした。
【００１９】
【実施例】
前記した本発明に係る方法及び前記従来方法で、ＲＨ真空脱ガス槽を用いて、Ｍｎ濃度が０．５質量％、Ｃ濃度が０．００２質量％の含マンガン極低炭素溶鋼を溶製した。そして、それら溶鋼は、速続鋳造でスラブとした後、冷問圧延され、厚み０．８ｍｍの鋼板とした。それぞれの溶製条件は、表１及び表２の通りである。ここで、表１及び表２の水準Ａは参考例、水準Ｂは、本発明の実施例、水準Ｃは、転炉出鋼時に溶鋼中にＦｅ−Ｍｎ合金を添加した、水準Ｄは金属マンガン添加時の真空脱ガス槽内圧力を６５Ｔｏｒｒ以上とした従来の方法による比較例である。
【００２０】
【表１】
0004066674.tif 000002
【００２１】
【表２】
0004066674.tif 000003
【００２２】
参考例の水準Ａ１〜Ａ３については、転炉から取鍋に出鋼後、その溶鋼をＲＨ真空脱ガス装置にて脱炭処理と合金添加を行った。ＲＨ真空脱ガス装置における脱炭は、真空脱ガス槽内に図５に示すような上吹きランス６を挿入して酸素を吹精する酸素吹精脱炭処理と、これに引き続いて上吹きランス６からの酸素吹精なしに、溶鋼中の溶解酸素を酸素源とする減圧脱炭処理の２段階によって行った。脱炭処理終了後に溶鋼にＡｌを添加して脱酸すると共に、真空脱ガス槽内を所定圧力として金属Ｍｎを添加し、キルド処理を行った。このようにして溶製した溶鋼を連続鋳造にてスラブに鋳造し、熱間圧延と冷間圧延を経て厚さ０．８ｍｍの冷延鋼板を製造した。連続鋳造では、タンディッシュで溶鋼の代表サンプルを採取し、ＣとＭｎの代表分析値を定量した。冷延鋼板での欠陥発生率は、欠陥の総長を冷延鋼帯(コイル)全長で割った長さ率を%で表示した。
【００２３】
本発明の水準Ｂ１〜Ｂ４については、転炉から取鍋に出鋼後、取鍋内溶鋼上のスラグにスラグ還元剤としてＡｌ滓を表１に示す原単位で散布した後、ＲＨ真空脱ガス装置で処理した。ＲＨ真空脱ガス装置で処理した以降は、前記水準Ａ１〜Ａ３の場合と同じであった。
【００２４】
従来例として行った水準Ｃ１〜Ｃ３の処理方法は、次の通りである。転炉から取鍋に出鋼する際に、溶鋼にＦｅ−Ｍｎ合金を投入して鋼中のＭｎ含有量を最終目標Ｍｎ含有量近くまで高めた。この溶鋼を、スラグ脱酸剤の投入なしにＲＨ真空脱ガス装置に導き、脱炭処理とキルド処理を行った。脱炭処理は、上述水準Ａ，Ｂと同じように、酸素吹精脱炭と減圧脱炭の二段階にて行ったが、酸素吹精脱炭で酸化ロスしたＭｎ分を減圧脱炭時に溶鋼にＦｅ−Ｍｎ合金を投入することで補った。キルド処理は、通常のキルド処理の槽内圧力レベルと同様に１３３Ｐａ（１Ｔｏｒｒ）で行い、金属Ｍｎの添加はおこなわなかった。連続鋳造以降の工程は、上記水準Ａ、Ｂと同様である。
【００２５】
水準Ｄ１〜Ｄ３の処理方法は、特開平８−２９１３９１号公報記載の例に倣って行ったものであり、転炉出鋼の際に合金材の添加を一切行わず、ＲＨ真空脱ガス装置で脱炭処理とキルド処理を行い、キルド処理でＭｎを金属マンガンとして投入し、その際の真空脱ガス槽内の圧力を６５Ｔｏｒｒ（８６４５Ｐａ）以上としたものである。なお、金属マンガンの添加前に溶鋼にＡｌを添加して鋼中の自由酸素を１０ｐｐｍ以下とした。その他の条件は、水準Ａ，Ｂ及びＣと同様である。
【００２６】
図２、図３及び図４に、それらの操業で得た成績を示す。なお、図２〜４は、表１の水準毎に脱炭処理中のＭｎの燃焼ロス量、脱炭処理終了時のスラグ中ＭｎＯ濃度及び冷延鋼板のＡｌ2Ｏ3起因の欠陥指数を比較したものである。これらの図より、本発明によれば、脱炭処理前の鋼中Ｍｎ濃度を０．３質量％以下とし、脱炭処理中のＭｎの燃焼ロスを抑え、スラグ中ＭｎＯ濃度を低位に保っと共に、金属Ｍｎ添加時の脱ガス槽の真空度を適切に維持したので、良好な品質の鋼板を得る溶鋼が効率良く溶製できることが明らかである。
【００２７】
なお、上記実施例は、真空脱ガス槽をＲＨ方式としたが、本発明はそれに限らず、所謂「ＤＨ」方式、その他の吸い上げ式の真空脱ガス方式に適用しても良い。
【００２８】
【発明の効果】
以上述べたように、本発明により、真空脱ガス槽を用い、目標のＭｎ含有量が比較的高い鋼を溶製する場合であっても、Ａｌ2Ｏ3等の非金属介在物が少ない高清浄度の含マンガン極低炭素鋼を効率良く安定して溶製できるようになる。
【図面の簡単な説明】
【図１】真空脱ガス槽を用いた脱炭処理前の溶鋼中炭素濃度とＭｎロス量との関係を示す図である。
【図２】本発明の実施によるＭｎロス量を、比較例の溶製方法で実施した場合と比べた図である。
【図３】脱炭処理後のスラグ中ＭｎＯ濃度を、比較例の場合と比べた図である。
【図４】本発明で溶製した溶鋼で製造した冷延鋼板の欠陥発生率を、比較例の溶製方法で得た溶鋼による冷延鋼板の場合と比べた図である。
【図５】本発明に係る含マンガン極低炭素鋼の溶製方法を実施したＲＨ真空脱ガス装置を示す横断面図である。
【符号の説明】
１    真空脱ガス槽
２    取鍋
３    浸漬管
４    溶鋼
５    スラグ
６    上吹きランス
【図１】
0004066674.tif 000004
【図２】
0004066674.tif 000005
【図３】
0004066674.tif 000006
【図４】
0004066674.tif 000007
【図５】
0004066674.tif 000008